(57)【要約】【課題】  本発明は、残留磁束密度Ｂｒを低下させることのない磁気特性に優れたボンド磁石用樹脂組成物を提供することができ、しかも、該ボンド磁石用樹脂組成物を用いて成形した成形品は、曲げ弾性率および引張り弾性率が向上させる。【解決手段】  少なくとも磁性粉末、バインダー樹脂および炭素繊維からなるボンド磁石用樹脂組成物において、炭素繊維を０．０５〜２重量％含有することを特徴とするボンド磁石用樹脂組成物及び該ボンド磁石用樹脂組成物を用いて成形した成形体である。【選択図】  なし【特許請求の範囲】
【請求項１】
少なくとも磁性粉末、バインダー樹脂および炭素繊維からなるボンド磁石用樹脂組成物において、炭素繊維を０．０５〜２重量％含有することを特徴とするボンド磁石用樹脂組成物。
【請求項２】
少なくとも磁性粉末、バインダー樹脂および炭素繊維からなるボンド磁石用樹脂組成物において、バインダー樹脂を３〜３０重量％含有することを特徴とする請求項１記載のボンド磁石用樹脂組成物。
【請求項３】
炭素繊維が、繊維長３０ｍｍ以下のポリアクリロニトリル系炭素繊維またはピッチ系炭素繊維であることを特徴とする請求項１または請求項２に記載のボンド磁石用樹脂組成物。
【請求項４】
請求項１〜３のいずれかに記載のボンド磁石用樹脂組成物を用いて成形した成形体。
【発明の詳細な説明】
【技術分野】
【０００１】
本発明は、磁気特性を低下させることなく、曲げ弾性率及び引張り弾性率等の靭性が向上したボンド磁石用樹脂組成物に関するものであり、該樹脂組成物を用いたボンド磁石成形体に関する。
【背景技術】
【０００２】
周知の通り、ボンド磁石は、焼結磁石に比べ、軽量で寸法精度が良く、複雑な形状も容易に量産化できる等の利点があるため、玩具用、事務機器用、音響機器用、モーター用等の各種用途に広く使用されている。
【０００３】
ボンド磁石に用いられる磁性粉末として、Ｎｄ−Ｆｅ−Ｂ系に代表される希土類磁石粉末やフェライト粒子粉末が知られている。希土類磁石粉末は高い磁気特性を有する反面、価格も高価であって、使用できる用途が制限されている。一方、フェライト粒子粉末は希土類磁石粉末に比べて磁気特性の面では劣っているが、安価であり化学的に安定であるため幅広い用途に用いられている。
【０００４】
ボンド磁石は、一般に、ゴム又はプラスチックス材料と磁性粉末とを混練した後、磁場中で成形するか、或いは機械的手段により成形することにより製造されている。
【０００５】
近年、各種材料や機器の生産性向上、使用時の信頼性向上を含めた高機能化に伴って、使用されるボンド磁石の生産性向上、機械的強度の向上、磁気特性向上を含めた高性能化が求められている。
【０００６】
例えば、コピー機、プリンター等では、マグネットロールが使用されているが、装置の長寿命化、及び、高速回転で用いられるため、機械的強度が高いことが強く要求されている。また、マグネットロールの磁気特性においては、表面磁力の高磁力化とともに、マグネットロール表面の磁力均一性がコピー機、プリンター等から鮮明な画像を得る重要な要素技術として特に要求されているところである。
【０００７】
そこで、フェライト粒子又は希土類磁性粉末等の磁性粉末とバインダー樹脂からなるボンド磁石用樹脂組成物においても、前記要求を満たす材料が要求されている。
【０００８】
これまで、ボンド磁石の機械的強度を向上させるために、ボンド磁石用組成物中に炭素繊維又はガラス繊維を含有することが知られている（特許文献１）。
【先行技術文献】
【特許文献】
【０００９】
【特許文献１】特開平９−１０２４０７号公報
【発明の概要】
【発明が解決しようとする課題】
【００１０】
前記要求を満たすボンド磁石用フェライト粒子粉末および／またはボンド磁石用樹脂組成物は、現在、最も要求されているところであるが、前記要求を十分に満たすものは未だ得られていない。
【００１１】
即ち、前出特許文献１に記載されたボンド磁石は、多量の炭素繊維を含有するため、靭性に優れているとは言い難いものである。
【００１２】
そこで、本発明は、磁気特性を低下させることなく、曲げ弾性率及び引張り弾性率が向上したボンド磁石用樹脂組成物を得ることを技術的課題とする。
【課題を解決するための手段】
【００１３】
前記技術的課題は、次の通りの本発明によって達成できる。
【００１４】
即ち、本発明は、少なくとも磁性粉末、バインダー樹脂および炭素繊維からなるボンド磁石用樹脂組成物において、炭素繊維を０．０５〜２重量％含有することを特徴とするボンド磁石用樹脂組成物である（本発明１）。
【００１５】
また、本発明は、少なくとも磁性粉末、バインダー樹脂および炭素繊維からなるボンド磁石用樹脂組成物において、バインダー樹脂を３〜３０重量％含有することを特徴とする請求項１記載のボンド磁石用樹脂組成物である（本発明２）。
【００１６】
また、本発明は、炭素繊維が、繊維長３０ｍｍ以下のポリアクリロニトリル系炭素繊維またはピッチ系炭素繊維であることを特徴とする本発明１または本発明２に記載のボンド磁石用樹脂組成物である（本発明３）。
【００１７】
また、本発明は、本発明１〜３のいずれかに記載のボンド磁石用樹脂組成物を用いて成形した成形体である（本発明４）。
【発明の効果】
【００１８】
本発明によれば、Ｂｒを低下させることのない磁気特性に優れたボンド磁石用樹脂組成物を提供することができる。かつ、該ボンド磁石用樹脂組成物を用いて成形した成形品は、曲げ弾性率および引張り弾性率が向上するので、ボンド磁石用として好適である。
【発明を実施するための形態】
【００１９】
以下、本発明を詳細に説明する。
【００２０】
本発明に係るボンド磁石用樹脂組成物は、少なくとも磁性粉末、バインダー樹脂及び炭素繊維からなるボンド磁石用樹脂組成物において、炭素繊維を０．０５〜２重量％含有するものである。
【００２１】
本発明における磁性粉末は、特に限定されるものではなく、通常、ボンド磁石に用いられる磁性粉末、例えば、フェライト粒子粉末又は希土類磁性粉末を用いることができる。
【００２２】
フェライト粒子粉末は、マグネトプランバイト型フェライト粒子粉末が好ましく、マグネトプランバイト型フェライト粒子粉末は、式ＡＯ・ｎＦｅ２Ｏ３（但し、ＡはＢａ、Ｓｒ又はＢａ−Ｓｒ、ｎ＝５．０〜６．５）で表されるバリウムフェライト粒子粉末、ストロンチウムフェライト粒子粉末、バリウム−ストロンチウムフェライト粒子粉末及びこれらフェライト粒子粉末に０．１〜７．０ｍｏｌ％のＴｉ、Ｍｎ、Ａｌ、Ｌａ、Ｚｎ、Ｂｉ及びＣｏから選ばれた１種又は２種以上の元素を含む粒子粉末である。
【００２３】
フェライト粒子粉末の平均粒子径は１．０〜５．０μｍが好ましく、より好ましくは１．０〜２．０μｍであり、ＢＥＴ比表面積は１〜１０ｍ２／ｇが好ましく、より好ましくは１〜５ｍ２／ｇであり、保磁力ＩＨｃは１１９〜５５７ｋＡ／ｍ（１５００〜７０００Ｏｅ）が好ましく、より好ましくは１１９〜３９８ｋＡ／ｍ（１５００〜５０００Ｏｅ）であり、残留磁化は１００〜３００ｍＴ（１０００〜３０００Ｇ）が好ましく、より好ましくは１００〜２００ｍＴ（１０００〜２０００Ｇ）である。
【００２４】
希土類磁性粉末は、構成元素中に少なくとも一種の希土類元素と少なくとも一種の遷移金属とからなる金属間化合物である。例えば、希土類コバルト系、希土類−鉄−硼素系、希土類−鉄−窒素系等の磁性粉末が挙げられる。特に、希土類−鉄−硼素系磁性粉末や、希土類−鉄−窒素系磁性粉末を用いた場合には、優れた磁気特性を有するボンド磁石が得られる。
【００２５】
希土類磁性粉末の平均粒子径は１〜１２０μｍが好ましく、より好ましくは１〜８０μｍであり、ＢＥＴ比表面積は０．５〜５ｍ２／ｇが好ましく、より好ましくは０．５〜３ｍ２／ｇであり、保磁力ＩＨｃは２３９〜１５９１ｋＡ／ｍ（３．０〜２０ｋＯｅ）が好ましく、より好ましくは３１８〜１１１４ｋＡ／ｍ（４．０〜１５ｋＯｅ）であり、残留磁化は０．３〜１．８ｍＴ（３．０〜１８ｋＧ）が好ましく、より好ましくは０．５〜１．３ｍＴ（５．０〜１３ｋＧ）である。
【００２６】
なお、Ｎｄ−Ｆｅ−Ｂ系磁性粉末はそのまま混練に用いても良い。しかし、Ｎｄ−Ｆｅ−Ｂ系磁性粉末が薄片状粉体の場合、より高い流動性、磁気特性を得るために、ジェットミル、アトマイザー、ボールミル等で粉砕し、平均粒径を１００μｍ以下にすることが望ましい。
【００２７】
これらの磁性粉末は、酸化による磁気特性の劣化、樹脂との相溶性及び成形品の強度向上のために、種々の表面処理を行うことが望ましい。
【００２８】
表面処理可能な材料としては、シラン系カップリング剤、チタン系カップリング剤、アルミニウム系カップリング剤、シロキサンポリマー、有機燐酸系表面処理剤、無機燐酸系表面処理剤等が挙げられる。特に、シラン系カップリング剤であらかじめ磁性粉末の表面に処理を施すことで成形品の強度をより向上させることができる。
【００２９】
本発明における炭素繊維としては、炭素繊維原糸を切断または粉砕された平均繊維長３０ｍｍ以下のポリアクリロニトリル系炭素繊維またはピッチ系炭素繊維が好ましい。炭素繊維の平均繊維長が３０ｍｍより長い場合、ボンド磁石用樹脂複合材料中の磁性材料の分散性および配向性が低下し、結果として該ボンド磁石用樹脂組成物の磁気特性に悪影響を及ぼす。ボンド磁石用樹脂組成物の磁気特性を高磁力に維持するという観点から炭素繊維の平均繊維長は好ましくは１２ｍｍ以下であり、より好ましくは１０μｍ〜１０ｍｍである。
更に好ましくは、ボンド磁石用樹脂組成物及びボンド磁石用樹脂組成物を用いて成形した成形体の弾性率を良好に保つために、炭素繊維が黒鉛化処理を経てエポキシ剤等のサイジング剤により表面処理されている炭素繊維である。
【００３０】
本発明における炭素繊維の平均繊維径は５〜１５μｍが好ましい。
【００３１】
また、本発明における炭素繊維のアスペクト比（平均繊維長／平均繊維径）は２．５〜４５００であれば特に制限はない。炭素繊維のアスペクト比が４５００を超えるとボンド磁石用樹脂複合材料中の磁性材料の分散性および配向性が低下し、結果として該ボンド磁石用樹脂組成物の磁気特性に悪影響を及ぼす場合がある。ボンド磁石用樹脂組成物の磁気特性を高磁力に維持するという観点から炭素繊維のアスペクト比は３〜１８００がより好ましい。
【００３２】
本発明に係るボンド磁石用樹脂組成物は、炭素繊維を０．０５〜２重量％含有する。炭素繊維の含有量が０．０５重量％未満の場合、曲げ弾性率及び引っ張り弾性率を向上する効果がない。炭素繊維の含有量が２重量％を超える場合、非磁性成分が増加することにより磁気特性が低下するので好ましくない。好ましい炭素繊維の含有量は０．０５〜２重量％であり、より好ましくは０．１〜１．５重量％、更により好ましくは０．３〜１．４重量である。
【００３３】
バインダー樹脂としては従来のボンド磁石に使用されているものであれば特に制限はなく、ゴム、塩化ビニル樹脂、エチレン−酢酸ビニル共重合体樹脂、エチレンーエチルアクリレート共重合樹脂、ＰＰＳ樹脂、ポリアミド（ナイロン）樹脂、ポリアミドエラストマー、重合脂肪酸系ポリアミド等から用途に応じて選択・使用できるが、成形体の強度と剛性を優先する場合は、ポリアミド樹脂が適切である。また、必要に応じてステアリン酸亜鉛、ステアリン酸カルシウム等の公知の離型剤を添加することができる。
【００３４】
本発明に係るボンド磁石用樹脂組成物は、バインダー樹脂を３〜３０重量％含有することが好ましい。バインダー樹脂の含有量が３重量％未満の場合、該ボンド磁石用樹脂組成物の充分な流動性が得られず良好な成形品を得ることが困難となる。バインダー樹脂の含有量が３０重量％を超える場合、非磁性成分が増加することにより磁気特性が低下するため好ましくない。バインダー樹脂の含有量はより好ましくは３．５〜２０重量％、更により好ましくは４〜１２重量％である。
【００３５】
ボンド磁石用樹脂組成物の磁性粉末の含有割合は６９．９５〜９６．９５重量％が好ましい。６９．９５重量％未満の場合には所要の磁気特性が得られないため好ましくない。９６．９５重量％を越える場合には得られるボンド磁石の機械的強度が低下し、且つ、流動性やリサイクル性といった成形性が極端に低下するため好ましくない。磁性粉末の含有量はより好ましくは８０〜９６．５重量％、更により好ましくは８５〜９６重量％である。
【００３６】
本発明に係るボンド磁石用樹脂組成物は、炭素繊維とバインダー樹脂との重量比（炭素繊維／バインダー樹脂）が０．０１〜０．４５が好ましく、より好ましくは０．０２〜０．３である。
【００３７】
本発明に係るボンド磁石用樹脂組成物は、炭素繊維と磁性粉末との重量比（炭素繊維／磁性粉末）が０．００１〜０．０２が好ましく、より好ましくは０．００１５〜０．０１８である。
【００３８】
本発明に係るボンド磁石用樹脂組成物の残留磁束密度Ｂｒは、後で記述する磁性測定方法において２３０ｍＴ（２３００Ｇ）以上が好ましく、より好ましくは２３５ｍＴ（２３５０Ｇ）以上である。保磁力ｉＨｃは１１９〜２７９ｋＡ／ｍ（１５００〜３５００Ｏｅ）が好ましく、より好ましくは１２７〜２５９ｋＡ／ｍ（１６００〜３２５０Ｏｅ）である。最大エネルギー積ＢＨｍａｘは１０．３ｋＪ／ｍ３（１．３０ＭＧＯｅ）以上が好ましく、より好ましくは１０．７ｋＪ／ｍ３（１．３５ＭＧＯｅ）以上である。
【００３９】
次に、本発明に係るボンド磁石用樹脂組成物の製造法について述べる。
【００４０】
本発明に係るボンド磁石用樹脂組成物は、周知のボンド磁石用樹脂組成物の製造法によって得ることができ、例えば、磁性粉末、バインダー樹脂成分及び炭素繊維を均一混合した後、混練押出機などを用いて溶融混練し、混練物を粒状、ペレット状に粉砕または切断することによって得られる。
【００４１】
本発明に係るボンド磁石用樹脂組成物には、成形性向上、耐熱性向上、酸化劣化防止及び防錆効果等を得るために芳香族ポリアミド樹脂以外の樹脂、プラスチック成形用滑剤及び種々の安定剤等を任意に含有させることができる。
【００４２】
添加可能な樹脂としては、芳香族ポリアミド樹脂と親和性のある脂肪族ポリアミド樹脂が好ましく、また、樹脂の安定性を考慮した場合にはポリエチレン樹脂、ポリプロピレン樹脂、ポリブテン樹脂及びポリメチルペンテン樹脂等のオレフィン系の樹脂が好ましい。
【００４３】
滑剤としては、例えば、プロピオン酸、ステアリン酸、リノール酸、オレイン酸、マロン酸、グルタル酸、アジピン酸、マレイン酸及びフマル酸等のカルボキシル飽和／不飽和脂肪酸系、またそれらの化合物として、例えば、ステアリン酸カルシウム、ステアリン酸マグネシウム及びステアリン酸リチウム等の金属石鹸類、ヒドロキジステアリン酸アミド、エチレンビスラウリン酸アミド及びエチレンビスオレイン酸アミド等の脂肪酸アミド類、パラフィンワックスなどのワックス類、ジメチルポリシロキサン、シリコンオイル等のポリシロキサン類、含フッ素オイルなどのフッ素化合物などが挙げられる。
【００４４】
安定剤としては、ヒンダードアミン系安定剤のほか、ペンタエリスリチル−テトラキス［３−（３，５−ジ−ｔ−ブチル−４−ヒドロキシフェニル）プロピオネート］などのヒンダート／レスヒンダートフェノール系、Ｎ，Ｎ’−ビス［３−（３，５−ジ−ｔ−ブチル−４−ヒドロキシフェニル）プロピオニルヒドラジンなどの金属不活性化剤、ホスファイト系、チオエーテル系等の抗酸化剤等が挙げられる。特にヒンダート／レスヒンダートフェノール系とホスファイト系又は金属不活性化剤との併用が効果的である。
【００４５】
本発明のボンド磁石用樹脂組成物を用いた成形品を得るための成形方法としては特に制限はなく、ボンド磁石用樹脂組成物の材料特性や成形目的及び用途などに応じて、トランスファー法、射出法、押出法、インフレーション法、カレンダー加工法、Ｔ−ダイ法、吹込み法、真空法、積層法、スプレーアップ法、発砲法、マッチドダイ法、ＳＭＣ法など適宜公知の方法を単独または複数組み合わせて用いることができる。
特に、熱可塑性樹脂を用いたボンド磁石用樹脂組成物においては、工業部品の多くに適用され、連続的で高速かつ大量生産ができる、射出法又は押出法が好ましい。
【実施例】
【００４６】
以下に本発明の代表的な実施の形態を示すが、本願発明はこれらに制限されるものではない。
【００４７】
ボンド磁石用樹脂組成物の残留磁束密度Ｂｒは、ボンド磁石用樹脂組成物を２５ｍｍΦ、１０．５ｍｍの高さの金型内で溶融状態として、４ｋＯｅで磁場配向した後、「直流磁化特性自動記録装置３２５７」（横川北辰電気（株）製）を用いて１４ｋＯｅの磁界中で測定して求めた。
【００４８】
曲げ弾性率はＡＳＴＭ  Ｄ７９０−９０規格に準じて測定した。（株）日本製鋼所製の射出成形機Ｊ２０ＭＩＩ型を用いて試験片を得た後、島津製作所（株）製のコンピュータ計測制御式精密万能試験機ＡＧ−１型を用いて測定した。
【００４９】
引張り弾性率はＡＳＴＭ  Ｄ６３８−９０規格に準じて測定した。（株）日本製鋼所の射出成形機Ｊ２０ＭＩＩ型を用いて試験片を得た後、島津製作所（株）製のコンピュータ計測制御式精密万能試験機ＡＧ−１型を用いて測定した。
【００５０】
実施例１
フェライト粒子粉末９２重量部（平均粒子径１．２０μｍ、保磁力２２６ｋＡ／ｍ（２８５０Ｏｅ）、飽和磁化８２２Ａｍ２／ｋｇ（７２ｅｍｕ／ｇ））とフェライト粒子粉末に対して０．５重量％のアミノアルキル系シランカップリング剤を加えて均一になるまで１２０℃で加温混合して、表面処理フェライト粒子粉末を得た。
この表面処理フェライト粒子粉末に、１２ナイロン樹脂  ６．７重量部、ピッチ系炭素繊維（商品名：ラヒーマＲ−Ａ３０１、平均繊維径８μｍ、平均繊維長〜２００μｍ）  ０．３重量部およびフェライト粒子粉末に対して０．１重量％の脂肪酸ビスアマイド系の滑剤を加えて、ヘンシェルミキサーで充分に混合してボンド磁石用樹脂組成物の混合物を得た。
【００５１】
得られたボンド磁石用樹脂組成物の混合物を２軸の混練機に定量フィードして、１２ナイロンが溶融する温度において混練して、混練物をストランド状に取り出し、２ｍｍΦ×３ｍｍの大きさのペレット状に切断してボンド磁石用樹脂組成物を得た。
【００５２】
得られたボンド磁石用樹脂組成物の残留磁束密度Ｂｒを測定した結果を表２に示す。
【００５３】
前記ボンド磁石用樹脂組成物を（株）日本製鋼所製の射出成形機Ｊ２０ＭＩＩ型で成形し、全長１７４ｍｍ、全幅１８．５ｍｍ、厚み３．２ｍｍの試験片成形体を得た。
【００５４】
この成形体の曲げ弾性率および引張り弾性率を測定した結果を表２に示す。
【００５５】
実施例２〜８、比較例１〜２：
炭素繊維の種類及び添加量を種々変化させた以外は、前記実施例１と同様にしてボンド磁石用樹脂組成物を作成した。
【００５６】
得られたボンド磁石用樹脂組成物及び成形体の特性を表２に示す。
【００５７】
実施例９、比較例３
バインダー樹脂を６ナイロン樹脂とした以外は、前記実施例１と同様にしてボンド磁石用樹脂組成物を作成した。
【００５８】
なお、使用した各種炭素繊維の諸特性を表１に示す。
【００５９】
【表１】
2010251545.tif 000002
【００６０】
【表２】
2010251545.tif 000003
【００６１】
本発明に係るボンド磁石用樹脂組成物は、炭素繊維を含有していない比較例のボンド磁石用樹脂組成物よりも同等以上の磁束密度Ｂｒ有し、かつ、曲げ弾性率が１．７５×１０４ＭＰａ以上であって引張り弾性率が３．８×１０３ＭＰａ以上であり、曲げ弾性率及び引っ張り弾性率に優れた特性を有することが確認された。なお、比較例２では、試験片成形体を成形することができなかった。
【産業上の利用可能性】
【００６２】
従って、本発明に係るボンド磁石用樹脂組成物を用いれば、高い磁力特性を保ちつつ、より高い強度と靱性を有する成形品が得られるので、ボンド磁石用材料として好適である。